(57)【要約】  フィラーチューブ本体およびフィラーキャッププロテクターをともに、フェライト系ステンレス鋼材を使用して構成したとしても、フィラーチューブ本体側の発錆を抑止して、結果的にフィラーネック部における孔開き腐食を確実に防止すると同時に、自動車の軽量化および低コスト化に寄与する。フィラーチューブ２を構成するフィラーチューブ２がフェライト系ステンレス鋼材を用いて構成されている。さらに、フィラーキャッププロテクター５が、フィラーチューブ２を構成するフェライト系ステンレス鋼材に対して、フィラーネック部側嵌合部４ａとフィラーキャッププロテクター側嵌合部５ａとの間に形成される溶接隙間内外において電位が低くなるフェライト系ステンレス鋼材を用いて構成されている。
2017221450.tif 000002
【特許請求の範囲】
【請求項１】
燃料タンクに用いられるフィラーチューブ構造であって、
一端側が燃料タンク側に接続されるフィラーチューブ本体部と、前記フィラーチューブ本体部の他端側に一体形成され先端部が給油口部として構成されるフィラーネック部とにより構成されるフィラーチューブを備え、
前記フィラーネック部は、一端側が車体パネルに取り付けられるフィラーキャッププロテクターの他端側に嵌合されており、
前記フィラーネック部は、前記フィラーキャッププロテクターと前記フィラーネック部との嵌合部が溶着されることにより、前記フィラーキャッププロテクターに取り付けられ、
前記フィラーチューブ及び前記フィラーキャッププロテクターが共に、フェライト系ステンレス鋼材により構成され、
前記フィラーキャッププロテクターが、前記フィラーチューブの電位に対して、低い電位を有する、フィラーチューブ構造。
【請求項２】
前記フィラーチューブを、質量％で、Ｃ：≦0.010％、Ｓｉ：≦1.00％、Ｍｎ：≦0.20％、Ｐ：≦0.040％、Ｓ：≦0.006％、Ｃｒ：17.00〜18.00％、Ｔｉ：10（Ｃ＋Ｎ）〜0.35％、Ｎ：≦0.015％を含有し、残部が不可避的不純物及びＦｅから成るフェライト系ステンレス鋼材、又は、質量％で、Ｃ：≦0.010％、Ｓｉ：≦0.14％、Ｍｎ：≦0.20％、Ｐ：≦0.040％、Ｓ：≦0.006％、Ｃｒ：17.00〜18.00％、Ｍｏ：1.00〜1.50％、Ｔｉ：10（Ｃ＋Ｎ）〜0.35％、Ｎ：≦0.015％を含有し、残部が不可避的不純物及びＦｅから成るフェライト系ステンレス鋼材を使用して構成し、
前記フィラーキャッププロテクターを、質量％で、Ｃ：≦0.030％、Ｓｉ：≦1.00％、Ｍｎ：≦1.00％、Ｐ：≦0.04％、Ｓ：≦0.030％、Ｃｒ：10.50〜11.45％、Ｔｉ：10（Ｃ＋Ｎ）〜0.75％、Ｎ：≦0.015を含有し、残部が不可避的不純物及びＦｅから成るフェライト系ステンレス鋼材を使用して構成する、請求項１に記載のフィラーチューブ構造。
【請求項３】
前記フィラーネック部及び前記フィラーキャッププロテクターが、アルミメッキ層を介在させて、嵌合される、請求項１に記載のフィラーチューブ構造。
【請求項４】
前記フィラーチューブを、質量％で、Ｃ：≦0.010％、Ｓｉ：≦0.14％、Ｍｎ：≦0.20％、Ｐ：≦0.040％、Ｓ：≦0.006％、Ｃｒ：17.00〜18.00％、Ｍｏ：1.00〜1.50％、Ｔｉ：10（Ｃ＋Ｎ）〜0.35％、Ｎ：≦0.015％を含有し、残部が不可避的不純物及びＦｅから成るフェライト系ステンレス鋼材を使用して構成し、
前記フィラーキャッププロテクターを、質量％で、Ｃ：≦0.030％、Ｓｉ：≦1.00％、Ｍｎ：≦1.00％、Ｐ：≦0.040％、Ｓ：≦0.030％、Ｃｒ：10.50〜11.45％、Ｔｉ：10（Ｃ＋Ｎ）〜0.75％、Ｎ：≦0.015を含有し、残部が不可避的不純物及びＦｅから成り且つ表面に前記アルミメッキ層が形成されたフェライト系ステンレス鋼材を使用して構成する、請求項３に記載のフィラーチューブ構造。
【請求項５】
前記フィラーチューブを、質量％で、Ｃ：≦0.010％、Ｓｉ：≦0.14％、Ｍｎ：≦0.20％、Ｐ：≦0.040％、Ｓ：≦0.006％、Ｃｒ：17.00〜18.00％、Ｍｏ：1.00〜1.50％、Ｔｉ：10（Ｃ＋Ｎ）〜0.35％、Ｎ：≦0.015％を含有し、残部が不可避的不純物及びＦｅから成るフェライト系ステンレス鋼材を使用して構成し、
前記フィラーキャッププロテクターを、Ｃ：≦0.010％、Ｓｉ：≦1.00％、Ｍｎ：≦0.20％、Ｐ：≦0.04％、Ｓ：≦0.006％、Ｃｒ：17.00〜18.00％、Ｔｉ：10（Ｃ＋Ｎ）〜0.35％、Ｎ：≦0.015％を含有し、残部が不可避的不純物及びＦｅから成り且つ表面に前記アルミメッキ層が形成されたフェライト系ステンレス鋼材を使用して構成する、請求項３に記載のフィラーチューブ構造。
【請求項６】
前記フィラーチューブを、Ｃ：≦0.010％、Ｓｉ：≦1.00％、Ｍｎ：≦0.20％、Ｐ：≦0.040％、Ｓ：≦0.006％、Ｃｒ：17.00〜18.00％、Ｔｉ：10（Ｃ＋Ｎ）〜0.35％、Ｎ：≦0.015％を含有し、残部が不可避的不純物及びＦｅから成ステンレス鋼材を使用して構成し、
前記フィラーキャッププロテクターを、質量％で、Ｃ：≦0.030％、Ｓｉ：≦1.00％、Ｍｎ：≦1.00％、Ｐ：≦0.04％、Ｓ：≦0.030％、Ｃｒ：10.50〜11.45％、Ｔｉ：10（Ｃ＋Ｎ）〜0.75％、Ｎ：≦0.015を含有し、残部が不可避的不純物及びＦｅから成り且つ表面に前記アルミメッキ層が形成されたフェライト系ステンレス鋼材を使用して構成する、請求項３に記載のフィラーチューブ構造。
【請求項７】
前記フィラーチューブを、質量％で、Ｃ：≦0.010％、Ｓｉ：≦1.00％、Ｍｎ：≦0.20％、Ｐ：≦0.040％、Ｓ：≦0.006％、Ｃｒ：17.00〜18.00％、Ｔｉ：10（Ｃ＋Ｎ）〜0.35％、Ｎ：≦0.015を含有し、残部が不可避的不純物及びＦｅから成るフェライト系ステンレス鋼材を使用して構成し、
前記フィラーキャッププロテクターを、質量％で、Ｃ：≦0.010％、Ｓｉ：≦1.00％、Ｍｎ：≦0.20％、Ｐ：≦0.040％、Ｓ：≦0.006％、Ｃｒ：17.00〜18.00％、Ｔｉ：10（Ｃ＋Ｎ）〜0.35％、Ｎ：≦0.015を含有し、残部が不可避的不純物及びＦｅから成り且つ表面に前記アルミメッキ層が形成されたフェライト系ステンレス鋼材を使用して構成する、請求項３に記載のフィラーチューブ構造。
【請求項８】
前記フィラーチューブを、質量％で、Ｃ：≦0.010％、Ｓｉ：≦0.14％、Ｍｎ：≦0.20％、Ｐ：≦0.040％、Ｓ：≦0.006％、Ｃｒ：17.00〜18.00％、Ｍｏ：1.00〜1.50％、Ｔｉ：10（Ｃ＋Ｎ）〜0.35％、Ｎ：≦0.015％を含有し、残部が不可避的不純物及びＦｅから成るステンレス鋼材を使用して構成し、
前記フィラーキャッププロテクターを、質量％で、Ｃ：≦0.010％、Ｓｉ：≦0.14％、Ｍｎ：≦0.20％、Ｐ：≦0.040％、Ｓ：≦0.006％、Ｃｒ：17.00〜18.00％、Ｍｏ：1.00〜1.50％、Ｔｉ：10（Ｃ＋Ｎ）〜0.35％、Ｎ：≦0.015％を含有し、残部が不可避的不純物及びＦｅから成り且つ表面に前記アルミメッキ層が形成されたフェライト系ステンレス鋼材を使用して構成する、請求項３に記載のフィラーチューブ構造。
【発明の詳細な説明】
【技術分野】
【０００１】
この発明は、自動車などのエンジンの動力源としてのガソリン燃料或いは軽油燃料を貯蔵する燃料タンク内に燃料を給油するフィラーチューブ構造に関する。
【背景技術】
【０００２】
従来におけるこの種のフィラーチューブ構造は、例えば、一端側が燃料タンク側に接続されるフィラーチューブ本体部と、フィラーチューブ本体部の他端側に一体形成されて給油口部として構成されるフィラーネック部とで、フィラーチューブを構成している。フィラーネック部は、一端側が車体パネルに取り付けられるフィラーキャッププロテクターの他端側に嵌合されている。フィラーネック部は、フィラーキャッププロテクターとフィラーネック部との嵌合部が溶着されることによりフィラーキャッププロテクターに取り付けられている。【０００３】
かかる従来のフィラーチューブ構造においては、フィラーチューブを構成するフィラーチューブ本体部は、長手方向ほぼ直状管形状の部分を主体として構成されている。一方、同じくフィラーチューブを構成するフィラーネック部は、先端に向かってラッパ状に拡径形成することによって構成されている。【０００４】
そして、この種の従来のフィラーチューブの一例として、構造を簡単にして軽量化などすべく、フィラーチューブ本体部とフィラーネック部とを樹脂、アルミニウム（以下、「アルミ」と略称する）、またはステンレス鋼材を用いて一体成形することにより構成するものが多く用いられている（関連する技術を開示したものとして、特許文献１及び特許文献４の記載を参照）。【０００５】
しかしながら、特許文献１に記載の樹脂の一体成形品で構成されるフィラーチューブ、または特許文献２に記載のアルミの一体成形品で構成されるフィラーチューブは、燃料タンクと共に車体にも設置されている。したがって、自動車が衝突事故などに遭遇した場合、燃料タンクの気密性機能を発揮するための強度剛性の点で、難点を示す場合がある。そこで、従来では、高強度剛性が発揮できるように、特許文献３、または特許文献４に記載されたようなステンレス鋼材製のフィラーチューブが広く使用されている。なぜなら、ステンレス鋼材製のフィラーチューブは、高強度剛性であると共に自動車の走行中に飛散される泥水または海岸近くの走行中などの塩害環境下における高耐食性、並びに長期間の気密性保持に優れていることからである。【０００６】
そして、ステンレス鋼材製のフィラーチューブ本体部及びフィラーネック部を一体的に構成する一体型のフィラーチューブは、フィラーキャッププロテクターを介在させ、ゴム等の弾性体で形成されたグロメットを介して車体に装着されるように構成されている。そして、フィラーキャッププロテクター及びフィラーチューブは、共に、自動車の走行中に飛散される泥水または海岸近くの走行中などの塩害環境下における高耐食性、或いは長期間の気密性保持などを達成すると同時に、材料コストの有利性の観点から、ステンレス鋼材を用いて構成されている。【０００７】
ところで、このように一体型のフィラーチューブにおけるフィラーネック部とフィラーキャッププロテクターとは、両者を互いに嵌合させた状態で、例えばスポット溶接などにより溶着することにより、互いに組み付け構成されている。【０００８】
これにより、たとえフィラーネック部とフィラーキャッププロテクターとの嵌合部が、スポット溶接などにより溶着されていたとしても、僅少の溶接隙間が形成されてしまう。その結果、自動車走行中などに飛散した泥水または海水などが当該僅少の溶接隙間の開口端から奥まった部位に侵入してしまいがちである。そして、溶接隙間における奥まった部位に侵入した泥水または海水などは、塩素などを含むことから、溶接隙間内の酸素と結合して化学反応を起こして、溶接隙間内の酸素を消費してしまうことになる。かかる酸素の消費により、溶接隙間における奥まった部位では、当該開口端に対して、酸素濃度に差異が生じて、塩素イオンなどを含む酸素濃淡電池が形成されてしまう。【０００９】
このように塩素イオンなどを含む酸素濃淡電池が形成された溶接隙間は、いずれも電位が同位のステンレス鋼材から成るフィラーネック部とフィラーキャッププロテクターとが互いに重なり合って形成されたものである。この結果、当該溶接隙間において、酸素濃淡電池による隙間腐食が生起して、フィラーネック部及びフィラーキャッププロテクターを構成するステンレス鋼材の表面に形成された酸化被膜が、酸素濃淡電池を構成する塩素イオンなどにより破壊されてしまう。かかることから、溶接隙間を構成するフィラーネック部及びフィラーキャッププロテクターの耐食性は、所謂酸素濃淡電池による隙間腐食に起因して、劣化する。かかる酸素濃淡電池による隙間腐食が進行すると、孔開き腐食にまで発展してしまう可能性がある。【００１０】
このような耐食性劣化により孔開き腐食がフィラーネック部側に発生してしまった場合には、燃料タンクの気密性が保持され得ない可能性が出てきてしまう。【００１１】
かかる酸素濃淡電池による隙間腐食による孔開き腐食の問題は、フィラーチューブ及びフィラーキャッププロテクターについて、耐隙間腐食性に優れたオーステナイト系ステンレス鋼を使用して構成することにより解決できる。【００１２】
しかし、オーステナイト系ステンレス鋼材により構成したフィラーチューブ及びフィラーキャッププロテクター同士を溶接した場合、当該溶接部の結晶粒界に応力腐食割れが生じてしまうと共に、材料コストが高くなってしまう、という新たな課題が生起する。【００１３】
かかることから、オーステナイト系ステンレス鋼材により構成したフィラーチューブ及びフィラーキャッププロテクター同士を溶接工法により溶着する方式は、高材料コストのことも加わって、実用的ではないといわざるを得ない。【００１４】
そこで、従来における別の従来例として、図８に示すフィラーチューブ構造が提案されている。【００１５】
図８によれば、この種の従来例に係るフィラーチューブ構造におけるフィラーチューブＡは、フェライト系ステンレス鋼材を使用して構成し、しかも、フィラーネック部ａ−１に別体製のフィラーネック補助体ａ−２を嵌合すると共に互いに加締め装着することにより構成される二重管方式が採用されており、フィラーネック部ａ−１と別体製のフィラーネック補助体ａ−２との嵌合隙間を閉塞すべく、シール材Ｂを嵌合し、弾性的に設けることにより気密構造にしている。【００１６】
そして、図８に示す従来例においても、上記他の従来例と同様にやはり、フィラーネック部ａ−１は、車体パネルＣにグロメットＦを介して一端が装着されるフィラーキャッププロテクターＤの他端側に嵌合された状態で、フィラーネック部ａ−１とフィラーキャッププロテクターＤとの嵌合部Ｅを溶着することにより、フィラーキャッププロテクターＤに取り付けられている。
【先行技術文献】
【特許文献】
【００１７】
【特許文献１】特開２０１５−５４４３１号公報
【特許文献２】特開２００８−２７５１３号公報
【特許文献３】特開２００３−２７６９５９号公報
【特許文献４】特開２００９−２０８５１７号公報
【解決しようとする課題】
【００１８】
このように構成する図８に示す従来例においては、フィラーネック部ａ−１とフィラーキャッププロテクターＤとは、互いに嵌合状態でスポット溶接等により溶着されていることから、当該嵌合部Ｅには当然ながら僅少の溶接隙間が形成されてしまうことになる。
【００１９】
そして、フィラーネック部ａ−１とフィラーキャッププロテクターＤとは、高強度剛性を達成すると共に、自動車の走行中に飛散される泥水または海岸近くの走行中などの塩害環境下における高耐食性、或いは長期間の気密性保持などを達成し、且つ、材料コストの低減を図るべく、共に、同質のフェライト系ステンレス鋼材にて構成されている。
【００２０】
この結果、当該嵌合部Ｅにおいて、フィラーネック部ａ−１とフィラーキャッププロテクターＤとは、共に同質のフェライト系ステンレス鋼材により構成され、互いに同位の電位（Ｖ）を有していることになる。かかることから、溶接隙間より侵入した飛散泥水または海水などが混入して構成される溶液が、僅少の溶接隙間において酸素濃淡電池による隙間腐食を生起させ、部材表面の薄い酸化被膜を不安定にさせ、延いては、酸化被膜の破壊を起こしてしまう。かかる酸化被膜の破壊が進行すると、フィラーネック部ａ−１またはフィラーキャッププロテクターＤにおいて孔開き腐食を生起させてしまう可能性がある。
【００２１】
かかる点に鑑み、図８に示す従来例においては、フィラーネック部ａ−１と別体製のフィラーネック部補助体ａ−２との嵌合部に、シール材Ｂを加締め嵌合し、弾性的に設ける。かかるシール材Ｂは、フィラーネック部ａ−１と別体製のフィラーネック補助体ａ−２との嵌合部より上流側、即ち、不図示の燃料タンク側に配置されて、シール部を構成しているのである。
【００２２】
これにより、フィラーネック部ａ−１とフィラーキャッププロテクターＤとの嵌合部Ｅにおいて、たとえ、孔開き腐食が発生したとしても、別体製のフィラーネック補助体ａ−２とフィラーチューブ本体部ａ−３との間は、シール材Ｂによって互いに気密保持されていることになる。この結果、フィラーネック部ａ−１の開口部が不図示のフィラーキャップによって閉塞されていることと相俟って、シール材Ｂは、フィラーチューブＡの気密性の保持機能を発揮して、不図示の燃料タンクの気密性を保持することになる。
【００２３】
しかしながら、図８に示す従来例においては、フィラーチューブＡは、互いに一体構成されたフィラーネック部ａ−１及びフィラーチューブ本体部ａ−３に加えて、別体製のフィラーネック補助体ａ−２によって、二重管方式により構成されている。しかも、フィラーネック部ａ−１と別体製のフィラーネック補助体ａ−２との間にシール材Ｂを介在させて気密性を保持する構成を採っていることになる。かかることから、図８に示す従来例は、特許文献３或いは特許文献４に示すような別体製のフィラーネック補助体ａ−２を使用しない従来例に比して、部品点数の増加をもたらすと共に、組立作業工数が多大となる。よって、たとえ、フィラーネック部ａ−１及びフィラーチューブ本体部ａ−３と共に別体製のフィラーネック補助体ａ−２をも材料コストの安価なフェライト系ステンレス鋼を使用して構成したとしても、製品のコスト高を招いてしまうことになる。
【００２４】
また、図８に示す従来例においては、フィラーチューブＡは、互いに一体構成のフィラーネック部ａ−１及びフィラーチューブ本体部ａ−３に加えて、互いに嵌合状態にした別体製のフィラーネック補助体ａ−２を使用して構成されている。したがって、フィラーチューブが二重管構成となって、自動車の高重量化或いは高コスト化を招いてしまう。これは、最近の自動車において求められているより軽量化およびより低コスト化要求に反することになる。
【００２５】
そこで、フィラーチューブとして、従来のような二重管方式を採らずにフィラーチューブ本体部とフィラーネック部とを一体構成にし、且つ、材料コストの有利なフェライト系ステンレス鋼材を使用したとしても、フィラーチューブ側の発錆を抑止して、結果的にフィラーネック部における孔開き腐食の発生を確実に防止することが望まれている。また、部品点数の減数化に伴う組立工数を軽減させて、自動車の軽量化および低コスト化に寄与することができる燃料タンク用フィラーチューブを提供することが望まれている。
【一般的開示】
【００２６】
この発明の一態様に係るフィラーチューブ構造によれば、一端側が燃料タンク側に接続されるフィラーチューブ本体部と、該フィラーチューブ本体部の他端側に一体形成され先端部が給油口部として構成されるフィラーネック部とにより、フィラーチューブが構成されてよい。前記フィラーネック部が、一端側が車体パネルに取着されるフィラーキャッププロテクターの他端側に嵌合されてよい。前記フィラーネック部は、前記フィラーキャッププロテクターと前記フィラーネック部との嵌合部を溶着することにより前記フィラーキャッププロテクターに取り付けられてよい。上記フィラーチューブ構造において、前記フィラーチューブ及び前記フィラーキャッププロテクターが共に、フェライト系ステンレス鋼材により構成されてよい。前記フィラーキャッププロテクターが、前記フィラーチューブの電位に対して、低い電位を有して構成されてよい。
【００２７】
かかる構成により、この発明の一態様によれば、フィラーチューブに対して、フィラーキャッププロテクターが、低い電位を有して構成されてよい。かかる電位差によって、フィラーチューブとフィラーキャッププロテクターとの隙間部または溶接部において、酸素濃淡電池が形成される前にフィラーキャッププロテクター側にフィラーチューブとの電位差による電位差腐食を優先的に発生させることになる。この結果、かかるフィラーキャッププロテクター側が犠牲防食効果を発揮して、フィラーチューブ側の発錆を抑止することになる。これにより、フィラーネック部における孔開き腐食を確実に防止して、フィラーネック部の開口側がフィラーキャップとの間で密閉され常に閉塞状態であることと相俟って、燃料タンクの気密性を確実に保持していることになる。
【００２８】
また、この発明の一態様によれば、フィラーチューブとして、従来のような二重管方式を採らずにフィラーチューブ本体部とフィラーネック部とを一体構成のみとする構成の簡略化を図ることができる。これにより、部品点数の減数化による組立工数の軽減化を果たして、自動車の軽量化および低コスト化に寄与することができると共に、フィラーチューブ及びフィラーキャッププロテクターは、共にフェライト系ステンレス鋼材を使用して構成することから、材料コストにおいても有利性を発揮することができる。
【００２９】
この発明における実施形態によれば、前記フィラーチューブを、質量％で、Ｃ：≦0.010％、Ｓｉ：≦1.00％、Ｍｎ：≦0.20％、Ｐ：≦0.040％、Ｓ：≦0.006％、Ｃｒ：17.00〜18.00％、Ｔｉ：10（Ｃ＋Ｎ）〜0.35％、Ｎ：≦0.015％を含有し、残部が不可避的不純物及びＦｅから成るフェライト系ステンレス鋼材（以下、「SUS４３９材」と略称する場合がある）を使用して構成してよい。又は、前記フィラーチューブを、質量％で、Ｃ：≦0.010％、Ｓｉ：≦0.14％、Ｍｎ：≦0.20％、Ｐ：≦0.040％、Ｓ：≦0.006％、Ｃｒ：17.00〜18.00％、Ｍｏ：1.00〜1.50％、Ｔｉ：10（Ｃ＋Ｎ）〜0.35％、Ｎ：≦0.015％を含有し、残部が不可避的不純物及びＦｅから成るフェライト系ステンレス鋼材（以下、「SUS４３６材」と略称する場合がある）を使用して構成してよい。一方、前記フィラーキャッププロテクターを、質量％で、Ｃ：≦0.030％、Ｓｉ：≦1.00％、Ｍｎ：≦1.00％、Ｐ：≦0.04％、Ｓ：≦0.030％、Ｃｒ：10.50〜11.45％、Ｔｉ：10（Ｃ＋Ｎ）〜0.75％、Ｎ：≦0.015を含有し、残部が不可避的不純物及びＦｅから成るフェライト系ステンレス鋼材（以下、「SUS４０９材」と略称する場合がある）を使用して構成ししてよい。
【００３０】
このような構成により、この発明における実施形態によれば、フィラーチューブにはフェライト系のSUS４３９材又はSUS４３６材が使用されてよい。一方、フィラーキャッププロテクターにはフェライト系のSUS４０９材が使用されてよい。したがって、フィラーチューブに対して、フィラーキャッププロテクターが、低い電位を有して構成されていることになる。かかる電位差によって、フィラーチューブとフィラーキャッププロテクターとの隙間部または溶接部において、酸素濃淡電池が形成される前に、フィラーキャッププロテクター側にフィラーチューブとの電位差による電位差腐食を優先的に発生させることになる。この結果、かかるフィラーキャッププロテクター側が犠牲防食効果を発揮して、フィラーチューブ側の発錆の発錆を抑止することができる。結果的にフィラーネック部における孔開き腐食を確実に防止して、フィラーネック部の開口側がフィラーキャップとの間で密閉され常に閉塞状態であることと相俟って、燃料タンクの気密性を確実に保持していることになる。
【００３１】
また、この発明における実施形態によれば、上記発明における前記フィラーネック部及び前記フィラーキャッププロテクターが、アルミメッキ層を介在させることによって嵌合されてよい。
【００３２】
かかる構成により、この発明における実施形態によれば、フィラーネック部とフィラーキャッププロテクターとの間における嵌合部に、アルミメッキ層を介在させてよい。かかるアルミメッキ層と嵌合部におけるフィラーネック部及びフィラーキャッププロテクターとの間で電位差が生じている。よって、先ずアルミメッキ層が、電位差により腐食される。この結果、フィラーキャッププロテクターが犠牲防食効果を発揮して、フィラーチューブ側の発錆を抑止することになる。結果的にフィラーネック部における孔開き腐食を確実に防止して、フィラーネック部の開口側がフィラーキャップとの間で密閉され常に閉塞状態であることと相俟って、燃料タンクの気密性を確実に保持していることになる。
【００３３】
また、この発明における実施形態によれば、前記フィラーチューブを、質量％で、Ｃ：≦0.010％、Ｓｉ：≦0.14％、Ｍｎ：≦0.20％、Ｐ：≦0.040％、Ｓ：≦0.006％、Ｃｒ：17.00〜18.00％、Ｍｏ：1.00〜1.50％、Ｔｉ：10（Ｃ＋Ｎ）〜0.35％、Ｎ：≦0.015％を含有し、残部が不可避的不純物及びＦｅから成るフェライト系ステンレス鋼材（SUS４３６材）を使用して構成してよい。一方、前記フィラーキャッププロテクターを、質量％で、Ｃ：≦0.030％、Ｓｉ：≦1.00％、Ｍｎ：≦1.00％、Ｐ：≦0.040％、Ｓ：≦0.030％、Ｃｒ：10.50〜11.45％、Ｔｉ：10（Ｃ＋Ｎ）〜0.75％、Ｎ：≦0.015を含有し、残部が不可避的不純物及びＦｅから成り、且つ表面に前記アルミメッキ層を形成したフェライト系ステンレス鋼材（以下、「SUS４０９ＡＬ材」と略称する場合がある）を使用することにより構成してよい。
【００３４】
かかる構成により、この発明における実施形態によれば、フィラーネック部とフィラーキャッププロテクターとの間に、フィラーキャッププロテクター側のSUS４０９ＡＬ材からなるフェライト系ステンレス鋼材によってアルミメッキ層が形成され、介在することになってよい。かかるアルミメッキ層の存在により、フィラーチューブとフィラーキャッププロテクターとの間に電位差が生じることになる。これにより、先ず電位の低いアルミメッキ層が電位差により腐食されることになる。この結果、かかるフィラーキャッププロテクター側が犠牲防食効果を発揮して、フィラーチューブ側の発錆を抑止することになる。結果的にフィラーネック部における孔開き腐食を確実に防止して、フィラーネック部の開口側がフィラーキャップとの間で密閉され常に閉塞状態であることと相俟って、燃料タンクの気密性を確実に保持していることになる。
【００３５】
しかも、この発明における実施形態によれば、たとえアルミメッキ層が酸素濃淡電池による電位差腐食により腐食し切ったとしても、SUS４３６材により構成されるフィラーチューブに対して、SUS４０９ＡＬ材における基材であるSUS４０９材により構成されるフィラーキャッププロテクターの電位が低くなる。これにより、フィラーチューブとフィラーキャッププロテクターとの隙間部または溶接部において、酸素濃淡電池が形成される前に、フィラーキャッププロテクター側に、フィラーチューブとの電位差による電位差腐食を優先的に発生させて、フィラーチューブ側の発錆を抑止することができる。この結果、フィラーネック部における孔開き腐食を確実に防止して、フィラーネック部の開口側がフィラーキャップとの間で密閉され常に閉塞状態であることと相俟って、燃料タンクの気密性を確実に保持していることになる。
【００３６】
また、この発明における実施形態によれば、前記フィラーチューブを、質量％で、Ｃ：≦0.010％、Ｓｉ：≦0.14％、Ｍｎ：≦0.20％、Ｐ：≦0.040％、Ｓ：≦0.006％、Ｃｒ：17.00〜18.00％、Ｍｏ：1.00〜1.50％、Ｔｉ：10（Ｃ＋Ｎ）〜0.35％、Ｎ：≦0.015％を含有し、残部が不可避的不純物及びＦｅから成るフェライト系ステンレス鋼材（SUS４３６材）を使用して構成してよい。一方、前記フィラーキャッププロテクターを、Ｃ：≦0.010％、Ｓｉ：≦1.00％、Ｍｎ：≦0.20％、Ｐ：≦0.040％、Ｓ：≦0.006％、Ｃｒ：17.00〜18.00％、Ｔｉ：10（Ｃ＋Ｎ）〜0.35％、Ｎ：≦0.015％を含有し、残部が不可避的不純物及びＦｅから成り、且つ表面に前記アルミメッキ層を形成したフェライト系ステンレス鋼材（SUS４３９ＡＬ材）を使用することにより構成してよい。
【００３７】
かかる構成により、この発明における実施形態によれば、フィラーネック部とフィラーキャッププロテクターとの間に、フィラーキャッププロテクター側のSUS４３９ＡＬ材によってアルミメッキ層が形成されて、介在することになってよい。かかるアルミメッキ層の存在により、フィラーチューブとフィラーキャッププロテクターとの間に電位差が存する。これにより、先ず電位の低いアルミメッキ層が電位差により腐食されることになる。この結果、かかるアルミメッキ層が犠牲防食効果を発揮して、フィラーチューブ側の発錆を抑止することになる。結果的にフィラーネック部における孔開き腐食を確実に防止して、フィラーネック部の開口側がフィラーキャップとの間で密閉され常に閉塞状態であることと相俟って、燃料タンクの気密性を確実に保持していることになる。
【００３８】
また、この発明における実施形態によれば、前記フィラーチューブを、Ｃ：≦0.010％、Ｓｉ：≦1.00％、Ｍｎ：≦0.20％、Ｐ：≦0.040％、Ｓ：≦0.006％、Ｃｒ：17.00〜18.00％、Ｔｉ：10（Ｃ＋Ｎ）〜0.35％、Ｎ：≦0.015％を含有し、残部が不可避的不純物及びＦｅから成るフェライト系ステンレス鋼材（SUS４３９材）を使用して構成してよい。一方、前記フィラーキャッププロテクターを、質量％で、Ｃ：≦0.030％、Ｓｉ：≦1.00％、Ｍｎ：≦1.00％、Ｐ：≦0.04％、Ｓ：≦0.030％、Ｃｒ：10.50〜11.45％、Ｔｉ：10（Ｃ＋Ｎ）〜0.75％、Ｎ：≦0.015を含有し、残部が不可避的不純物及びＦｅから成り且つ表面に前記アルミメッキ層を形成したフェライト系ステンレス鋼材（SUS４０９ＡＬ材）を使用することにより構成してよい。
【００３９】
かかる構成により、この発明における実施形態によれば、フィラーネック部とフィラーキャッププロテクターとの間に、フィラーキャッププロテクター側のSUS４０９ＡＬ材によってアルミメッキ層が形成され、介在することになってよい。かかるアルミメッキ層の存在により、フィラーチューブとフィラーキャッププロテクターとの間に電位差が生じる。これにより、先ず電位の低いアルミメッキ層が電位差腐食を起こすことになる。この結果、かかるアルミメッキ層が犠牲防食効果を発揮して、フィラーチューブ側の発錆を抑止することになる。結果的にフィラーネック部における孔開き腐食を確実に防止して、フィラーネック部の開口側がフィラーキャップとの間で密閉され常に閉塞状態であることと相俟って、燃料タンクの気密性を確実に保持していることになる。
【００４０】
しかも、この発明における実施形態によれば、たとえアルミメッキ層が電位差腐食の進行により腐食し切ったとしても、SUS４３９材により構成されるフィラーチューブに対して、SUS４０９ＡＬ材における基材であるSUS４０９材により構成されるフィラーキャッププロテクターの電位が低い。したがって、フィラーチューブとフィラーキャッププロテクターとの隙間部または溶接部において、酸素濃淡電池が形成される前に、フィラーキャッププロテクター側にフィラーチューブとの電位差による電位差腐食を優先的に発生させることになる。この結果、かかるフィラーキャッププロテクター側が犠牲防食効果を発揮して、フィラーチューブ側の発錆を抑止することになる。結果的にフィラーネック部における孔開き腐食を確実に防止して、フィラーネック部の開口側がフィラーキャップとの間で密閉され常に閉塞状態であることと相俟って、燃料タンクの気密性を確実に保持していることになる。
【００４１】
また、この発明における実施の形態は、前記フィラーチューブを、質量％で、Ｃ：≦0.010％、Ｓｉ：≦1.00％、Ｍｎ：≦0.20％、Ｐ：≦0.040％、Ｓ：≦0.006％、Ｃｒ：17.00〜18.00％、Ｔｉ：10（Ｃ＋Ｎ）〜0.35％、Ｎ：≦0.015を含有し、残部が不可避的不純物及びＦｅから成るフェライト系ステンレス鋼材（SUS４３９材）を使用して構成してよい。一方、前記フィラーキャッププロテクターを、質量％で、Ｃ：≦0.010％、Ｓｉ：≦1.00％、Ｍｎ：≦0.20％、Ｐ：≦0.040％、Ｓ：≦0.006％、Ｃｒ：17.00〜18.00％、Ｔｉ：10（Ｃ＋Ｎ）〜0.35％、Ｎ：≦0.015を含有し、残部が不可避的不純物及びＦｅから成り且つ表面に前記アルミメッキ層を形成したフェライト系ステンレス鋼材（SUS４３９ＡＬ材）を使用することにより構成してよい。
【００４２】
かかる構成により、この発明における実施形態によれば、フィラーネック部とフィラーキャッププロテクターとの間に、フィラーキャッププロテクター側のSUS４３９ＡＬ材によって、アルミメッキ層が形成され、介在することになってよい。かかるアルミメッキ層の存在により、フィラーチューブとフィラーキャッププロテクターとの間に電位差が生じることになって、電位の低いアルミメッキ層に電位差腐食が生起することになる。この結果、かかるアルミメッキ層が犠牲防食効果を発揮して、フィラーチューブ側の発錆を抑止することになる。結果的にフィラーネック部における孔開き腐食を確実に防止して、フィラーネック部の開口側がフィラーキャップとの間で密閉され常に閉塞状態であることと相俟って、燃料タンクの気密性を確実に保持していることになる。
【００４３】
また、この発明における実施形態によれば、前記フィラーチューブを、質量％で、Ｃ：≦0.010％、Ｓｉ：≦0.14％、Ｍｎ：≦0.20％、Ｐ：≦0.040％、Ｓ：≦0.006％、Ｃｒ：17.00〜18.00％、Ｍｏ：1.00〜1.50％、Ｔｉ：10（Ｃ＋Ｎ）〜0.35％、Ｎ：≦0.015％を含有し、残部が不可避的不純物及びＦｅから成るステンレス鋼材（SUS４３６材）を使用して構成してよい。一方、前記フィラーキャッププロテクターを、質量％で、Ｃ：≦0.010％、Ｓｉ：≦0.14％、Ｍｎ：≦0.20％、Ｐ：≦0.040％、Ｓ：≦0.006％、Ｃｒ：17.00〜18.00％、Ｍｏ：1.00〜1.50％、Ｔｉ：10（Ｃ＋Ｎ）〜0.35％、Ｎ：≦0.015％を含有し、残部が不可避的不純物及びＦｅから成り且つ表面にアルミメッキ層を形成したフェライト系ステンレス鋼材（SUS４３６ＡＬ材）を使用することにより構成してよい。
【００４４】
かかる構成により、この発明における実施形態によれば、フィラーネック部とフィラーキャッププロテクターとの間に、フィラーキャッププロテクター側のSUS４３６ＡＬ材によって、アルミメッキ層が形成され、介在することになってよい。かかるアルミメッキ層の存在により、フィラーチューブとフィラーキャッププロテクターとの間に電位差が生じることになって、電位の低いアルミメッキ層が電位差腐食を起こすことになる。この結果、かかるアルミメッキ層が犠牲防食効果を発揮して、フィラーチューブ側の発錆を抑止することになる。結果的にフィラーネック部における孔開き腐食を確実に防止して、フィラーネック部の開口側がフィラーキャップとの間で密閉され常に閉塞状態であることと相俟って、燃料タンクの気密性を確実に保持していることになる。
【００４５】
［発明の効果］
この発明の一態様によれば、フィラーチューブに対して、フィラーキャッププロテクターが、低い電位を有して構成されている。かかる電位差によって、フィラーチューブとフィラーキャッププロテクターとの隙間部または溶接部において、酸素濃淡電池が形成される前にフィラーキャッププロテクター側にフィラーチューブとの電位差による電位差腐食を優先的に発生させることになる。この結果、かかるフィラーキャッププロテクター側が犠牲防食効果を発揮して、フィラーチューブ側の発錆を抑止することになる。結果的にフィラーネック部における孔開き腐食を確実に防止して、フィラーネック部の開口側がフィラーキャップとの間で密閉され常に閉塞状態であることと相俟って、燃料タンクの気密性を確実に保持していることになる。
【００４６】
また、この発明の一態様によれば、フィラーチューブとして、従来のような二重管方式を採らずにフィラーチューブ本体部とフィラーネック部とを一体構成のみとする構成の簡略化を図ることができる。これにより、部品点数の減数化による組立工数の軽減化を果たして、自動車の軽量化および低コスト化に寄与することができる。また、フィラーチューブ及びフィラーキャッププロテクターは、共にフェライト系ステンレス鋼材を使用して構成されることから、材料コストにおいても有利性を発揮することができる。
【図面の簡単な説明】
【００４７】
【図１】一般的な自動車の燃料タンク装置を概略的に描画した斜視図である。
【図２】この発明を採用したフィラーチューブ構造に係り、図１における一点鎖線円内を拡大して描画した縦断面図である。
【図３】この発明を採用した実施例に係るフィラーチューブ本体又はフィラーキャッププロテクターを構成する各フェライト系ステンレス鋼材の成分表である。
【図４】この発明の実施例１から実施例７に係るフィラーチューブおよびフィラーキャッププロテクターを構成するフェライト系ステンレス鋼材の組合せを記載した表である。
【図５】この発明の実施例に係るフィラーチューブ又はフィラーキャッププロテクターを構成するフェライト系ステンレス鋼材の平均電位（Ｖ）を示した表である。
【図６】図２における一点鎖線円内を拡大して描画した図である。
【図７】ＣＣＴサイクル試験（腐食促進サイクル試験）によって、フィラーチューブの材質をSUS４３９材とし、フィラーキャッププロテクターの材質をSUS４０９材又はSUS４３９ＡＬ材とした場合の材質違いによる犠牲防食効果の差としての板厚残存率を比較したグラフである。
【図８】従来の技術における図１の一点鎖線円内を拡大して描画した縦断面図である。
【発明を実施するための形態】
【００４８】
この発明の実施例に係るフィラーチューブは、従来のような二重管方式を採らずにフィラーチューブ本体部とフィラーネック部とを一体構成にすることで構成されている。しかも、このフィラーチューブは、材料コストの有利なフェライト系ステンレス鋼材を使用したとしても、フィラーチューブ側の発錆を抑止して、結果的にフィラーネック部における孔開き腐食の発生を確実に防止すると共に、部品点数の減数化に伴う組立工数を軽減させて、自動車の軽量化および低コスト化に寄与することができるように構成されている。
【００４９】
次に、図１から図７を用いて、この発明を採用した実施例に係る燃料タンクに用いるフィラーチューブ構造について説明する。
【００５０】
先ず、図１において、燃料タンク１は、エンジンの動力源としてのガソリン燃料或いは軽油燃料を貯蔵する。燃料タンク１は、一方のタンク半体（例えば、アッパータンク）１ａと他方のタンク半体（例えば、ロアタンク）１ｂとをその周縁フランジ部同士を互いに接合することによって構成されている。
【００５１】
燃料タンク１には、自動車の動力源となる燃料を燃料タンク１内に給油するフィラーチューブ２が装着されている。
【００５２】
フィラーチューブ２は、一端側が燃料タンク１側に接続されたフィラーチューブ本体部３と、図２に詳細に示すように、フィラーチューブ本体部３の他端側に一体形成されて構成されるフィラーネック部４とを有して構成されている。
【００５３】
フィラーネック部４は、ほぼ直状管に形成されたフィラーチューブ本体部３に対して徐々に拡径しながら直状管に形成されたフィラーネック部側嵌合部４ａと、フィラーネック部側嵌合部４ａの先端部が略ラッパ状に形成された給油口部４ｂとで構成されている。
【００５４】
フィラーネック部４のフィラーネック部側嵌合部４ａの外周側には、フィラーキャッププロテクター側嵌合部５ａが嵌合されている。フィラーキャッププロテクター側嵌合部５ａは、一端側がグロメット６を介在させて車体パネル７に取り付けられるフィラーキャッププロテクター５の他端側である。フィラーキャッププロテクター側嵌合部５ａとフィラーネック部側嵌合部４ａとは、スポット溶接などにより溶着することにより、嵌合部８を構成している。
【００５５】
フィラーネック部４の給油口部４ｂは、不図示のフィラーキャップによって、閉塞されるように構成されている。従って、かかるフィラーキャップは、フィラーネック部４と共に、フィラーキャッププロテクター５によって囲繞されて、自動車が衝突事故などに遭遇した際に損壊しないように構成されることになる。
【００５６】
そして、この発明を採用したに係る実施例においては、図３に示す材料ａから材料ｃを主体とするフェライト系ステンレス鋼材を用いて、フィラーチューブ２又はフィラーキャッププロテクター５を構成している（なお、これらのフェライト系鋼材のいずれかをフィラーチューブ２又はフィラーキャッププロテクター５に具体的に使用するかについては後述する）。
【００５７】
先ず、材料ａ（SUS４０９材）は、ＪＩＳ規格のSUS４０９鋼材に相当するものである。材料ａは、図３に示すように、次に記載の質量％の成分を含有した化学組成を有するフェライト系ステンレス鋼である。
【００５８】
Ｃ：≦0.03％            Ｓｉ：≦1.00％      Ｍｎ：≦1.00％
Ｐ：≦0.04％            Ｓ  ：≦0.03％      Ｃｒ：10.50〜11.45％
Ｔi：≦10（C+N）〜0.75％ Ｎ ：≦0.015％      残部：Fe及び不可避的不純物
【００５９】
また、材料ｂ(SUS４３９材)は、図３に示すように、次に記載の質量％の成分を含有した化学組成を有するフェライト系ステンレス鋼である。
【００６０】
Ｃ：≦0.01％            Ｓｉ：≦1.00％      Ｍｎ：≦0.20％
Ｐ：≦0.04％            Ｓ  ：≦0.006％     Ｃｒ：17.00〜18.00％
Ｔi：≦10（C+N）〜0.35％ Ｎ ：≦0.015％      残部：Fe及び不可避的不純物
【００６１】
更に、材料ｃ（SUS４３６材）は、図３に示すように、次に記載の質量％の成分を含有した化学組成を有するフェライト系ステンレス鋼である。
【００６２】
Ｃ ：≦0.01％          Ｓｉ：≦0.14％           Ｍｎ：≦0.20％
Ｐ ：≦0.04％          Ｓ  ：≦0.006％          Ｃｒ：17.00〜18.00％
Ｍo：1.00〜1.50％      Ｔi：≦10（C+N）〜0.35％  Ｎ ：≦0.015％
残部：Fe及び不可避的不純物
【００６３】
次に、このような化学組成を有するフェライト系ステンレス鋼を選択的に使用して構成するフィラーチューブ構造に係るこの発明を採用した具体例として、実施例１から７について順次説明する。
【００６４】
そして、かかる実施例１から７におけるフィラーチューブ２及びフィラーキャッププロテクター５は、それぞれ図４に示すようなSUS４０９材、SUS４３９材、又はSUS４３６材のいずれかから成るフェライト系ステンレス鋼材、更にはSUS４０９材、SUS４３９材、又はSUS４３６材の表面に純粋のアルミ或いは例えば８％のシリコンを含有し残部が純粋なアルミから成る一般的なアルミ合金をメッキしたアルミメッキ層（酸化被膜層）を有して構成するSUS４０９ＡＬ材、SUS４３９ＡＬ材、又はSUS４３６ＡＬ材にいずれかを選択組合せすることによって構成している。
【００６５】
また、かかる実施例１から７におけるフィラーチューブ２及びフィラーキャッププロテクター５を構成するフェライト系ステンレス鋼材は、それぞれ、図５に示すような平均電位（Ｖ）を有するものである。
【００６６】
かかる平均電位（Ｖ）は、温度３５℃に熱した５０ｇ／ＬのＮａＣｌの溶液内に、４時間浸漬するという測定条件（ＣＣＴサイクル試験（腐食促進サイクル試験）における所謂塩害過酷地域における測定条件に相当する）のもとに、各フェライト系ステンレス鋼材（アルミメッキ鋼材を含む）の腐食電位を測定することにより行ったものである。
【００６７】
なお、上記ＣＣＴサイクル試験は、自動車における種々の使用環境地域における雨水または塩水などの大気腐食環境を想定し、気候または湿度の変化、或いは降雨天候などに応じて、鋼材が乾湿の繰り返しを受けたことによる腐食度を測定することにより行われる。
【００６８】
これらの腐食電位の測定結果に基づき、先ず、実施例１においては、フィラーチューブ２は、「SUS４３６材」を使用して構成している。一方、フィラーキャッププロテクター５は、「SUS４０９材」を使用して構成している。
【００６９】
そして、図５に示すように、「SUS４３６材」は、平均電位が「−０.０８Ｖ」である。一方、「SUS４０９材」は、平均電位が「−０．１０Ｖ」である。
【００７０】
従って、フィラーチューブ２の平均電位が「−０．０８Ｖ」であり、フィラーキャッププロテクター５の平均電位が「−０．１０Ｖ」である。このように嵌合部８において電位差が現れることになる。
【００７１】
かかる電位差によって、フィラーチューブ２におけるフィラーネック部４のフィラーネック部側嵌合部４ａとフィラーキャッププロテクター５のフィラーキャッププロテクター側嵌合部５ａとの隙間部または溶接部において、酸素濃淡電池が形成される前に、フィラーキャッププロテクター５側にフィラーチューブ２との電位差による電位差腐食を優先的に発生させることになる。この結果、かかるフィラーキャッププロテクター５側が犠牲防食効果を発揮して、フィラーチューブ２側の発錆を抑止することになる。結果的にフィラーネック部４における孔開き腐食を確実に防止して、フィラーネック部４の開口側がフィラーキャップとの間で密閉され常に閉塞状態であることと相俟って、燃料タンク１の気密性を確実に保持していることになる。
【００７２】
しかも、実施例１において、フィラーチューブ２が、フィラーチューブ本体部３とフィラーネック部４とを一体形成することにより構成されている。従来のような別体製のフィラーネック補助体を用いた二重管方式を採っていない。これにより、部品点数の減数化によって組立工数を軽減させることができ、自動車の軽量化および低コスト化に寄与することになる。
【００７３】
加えて、実施例１において、フィラーチューブ２及びフィラーキャッププロテクター５は、共にフェライト系ステンレス鋼材を使用して構成されている。これにより、材料コストにおいても有利性を発揮することができる。
【００７４】
次に、実施例２においては、フィラーチューブ２は、「SUS４３９材」を使用して構成されている。一方、フィラーキャッププロテクター５は、「SUS４０９材」を使用して構成されている。
【００７５】
そして、図４に示すように、「SUS４３９材」の平均電位は、「−０．０８Ｖ」である。一方、「SUS４０９材」の平均電位は、「−０．１０Ｖ」である。
【００７６】
従って、フィラーチューブ２の平均電位が「−０．０８Ｖ」であり、フィラーキャッププロテクター５の平均電位が「−０．１０Ｖ」である。このように嵌合部８において電位差が現れることになる。
【００７７】
かかる電位差によって、フィラーチューブ２におけるフィラーネック部４のフィラーネック部側嵌合部４ａとフィラーキャッププロテクター５のフィラーキャッププロテクター側嵌合部５ａとの隙間部または溶接部において、酸素濃淡電池が形成される前に、フィラーキャッププロテクター５側にフィラーチューブ２との電位差による電位差腐食を優先的に発生させることになる。この結果、かかるフィラーキャッププロテクター５側が犠牲防食効果を発揮して、フィラーチューブ２側の発錆を抑止することになる。結果的にフィラーネック部４における孔開き腐食を確実に防止して、フィラーネック部４の開口側がフィラーキャップとの間で密閉され常に閉塞状態であることと相俟って、燃料タンク１の気密性を確実に保持していることになる。
【００７８】
しかも、実施例２においても、フィラーチューブ２が、フィラーチューブ本体部３とフィラーネック部４とを一体形成することにより構成されている。従来のような別体製のフィラーネック補助体を用いた二重管方式を採っていない。したがって、部品点数の減数化によって組立工数を軽減させることができ、自動車の軽量化および低コスト化に寄与することになる。
【００７９】
加えて、実施例２においても、フィラーチューブ２及びフィラーキャッププロテクター５は、共にフェライト系ステンレス鋼材を使用して構成されている。よって、材料コストにおいても有利性を発揮することができる。
【００８０】
また、実施例３においては、フィラーチューブ２は、「SUS４３６材」を使用して構成されている。一方、フィラーキャッププロテクター５は、アルミメッキを施したステンレス鋼材である「SUS４０９ＡＬ材」を使用して構成されている。
【００８１】
この結果、フィラーネック部側嵌合部４ａとフィラーキャッププロテクター側嵌合部５ａとの間に、図６に示すように、アルミメッキ層９が形成されることになる。
【００８２】
そして、図５に示すように、「SUS４３６材」から成るステンレス鋼材の平均電位は「−０．０８Ｖ」である。一方、「SUS４０９材」からなるステンレス鋼材の平均電位は「−０．１０Ｖ」である。さらに、「SUS４３９ＡＬ材」からなるフェライト系ステンレス鋼材の平均電位は、その表面にアルミメッキ層９が形成されていることから、「−０．７０」となる。
【００８３】
従って、かかる構成により、実施例３においては、フィラーネック部４とフィラーキャッププロテクター５との間に、フィラーキャッププロテクター５側の「SUS４０９ＡＬ材」からなるフェライト系ステンレス鋼材によるアルミメッキ層９が形成され、介在することになる。かかるアルミメッキ層９の存在により、フィラーチューブ２とフィラーキャッププロテクター５との間に電位差が生じることになる。これにより、電位の低いアルミメッキ層９が電位差腐食を優先的に生起することになる。この結果、かかるアルミメッキ層９が犠牲防食効果を発揮して、フィラーチューブ２側の発錆を抑止することになる。結果的にフィラーネック部４における孔開き腐食を確実に防止して、フィラーネック部４の開口側がフィラーキャップとの間で密閉され常に閉塞状態であることと相俟って、燃料タンク１の気密性を確実に保持していることになる。
【００８４】
しかも、実施例３においては、たとえアルミメッキ層９が電位差腐食の進行により腐食し切ったとしても、「SUS４３６材」からなるステンレス鋼材により構成するフィラーチューブ２に対して、「SUS４０９ＡＬ材」における基材である「SUS４０９材」からなるステンレス鋼材により構成するフィラーキャッププロテクター５の電位が低い。これにより、フィラーチューブ２とフィラーキャッププロテクター５との隙間部または溶接部において、酸素濃淡電池が形成される前に、フィラーキャッププロテクター５側がフィラーチューブ２との電位差による電位差腐食を優先的に発生させることになる。この結果、かかるフィラーキャッププロテクター５側が犠牲防食効果を発揮して、フィラーチューブ２側の発錆を抑止することになる。結果的にフィラーネック部４における孔開き腐食を確実に防止して、フィラーネック部４の開口側がフィラーキャップとの間で密閉され常に閉塞状態であることと相俟って、燃料タンク１の気密性を確実に保持していることになる。
【００８５】
また、実施例３において、フィラーチューブ２が、フィラーチューブ本体部３とフィラーネック部４とを一体形成すると共に、フィラーキャッププロテクター５の表面におけるアルミメッキ層９をアルミメッキすることにより形成することにより、構成する。従来のような別体製のフィラーネック補助体を用いた二重管方式を採っていない。したがって、部品点数の減数化に伴う組立工数を軽減させてき、自動車の軽量化や低コスト化に寄与することができる。
【００８６】
加えて、実施例３においても、フィラーチューブ２及びフィラーキャッププロテクター５は、共にフェライト系ステンレス鋼材を使用して構成されている。よって、材料コストにおいても有利性を発揮することができる。
【００８７】
次に、実施例４においては、フィラーチューブ２は、「SUS４３６材」を使用して構成されている。一方、フィラーキャッププロテクター５は、アルミメッキを施した「SUS４３９ＡＬ材」を使用して構成されている。
【００８８】
この結果、フィラーネック部側嵌合部４ａとフィラーキャッププロテクター側嵌合部５ａとの間に、図６に示すように、アルミメッキ層９が形成されることになる。
【００８９】
そして、図５に示すように、「SUS４３６材」から成るステンレス鋼材の平均電位が「−０．０８Ｖ」である。一方、「SUS４３９ＡＬ材」から成るステンレス鋼材の平均電位は、その表面にアルミメッキ層９が形成されていることから、「−０．７０Ｖ」となる。
【００９０】
従って、かかる構成により、実施例４においては、フィラーネック部４とフィラーキャッププロテクター５との間に、フィラーキャッププロテクター５側のSUS４０９ＡＬ材からなるステンレス鋼材によるアルミメッキ層９が形成され、介在することになる。かかるアルミメッキ層９の存在により、フィラーチューブ２とフィラーキャッププロテクター５との間に電位差が生じることになる。電位の低いアルミメッキ層９が電位差腐食による腐食を生起することになる。この結果、かかるアルミメッキ層９が犠牲防食効果を発揮して、フィラーチューブ２側の発錆を抑止することになる。結果的にフィラーネック部４における孔開き腐食を確実に防止して、フィラーネック部４の開口側がフィラーキャップとの間で密閉され常に閉塞状態であることと相俟って、燃料タンク１の気密性を確実に保持していることになる。
【００９１】
また、実施例４においても、フィラーチューブ２が、フィラーチューブ本体部３とフィラーネック部４とを一体形成すると共に、フィラーキャッププロテクター５の表面におけるアルミメッキ層９をアルミメッキすることにより形成することにより、構成される。従来のような別体製のフィラーネック補助体を用いた二重管方式を採っていない。したがって、部品点数の減数化に伴う組立工数を軽減させてき、自動車の軽量化や低コスト化に寄与することができる。
【００９２】
加えて、実施例４においても、フィラーチューブ２及びフィラーキャッププロテクター５は、共にフェライト系ステンレス鋼材を使用して構成されている。したがって、材料コストにおいても有利性を発揮することになる。
【００９３】
次に、実施例５においては、フィラーチューブ２は、「SUS４３９材」を使用して構成されている。一方、フィラーキャッププロテクター５は、アルミメッキを施したステンレス鋼材の「SUS４０９ＡＬ材」を使用して構成されている。
【００９４】
そして、図４に示すように、「SUS４３９材」から成るフェライト系ステンレス鋼材の平均電位が「−０．０８Ｖ」である。一方、「SUS４０９材」から成るフェライト系ステンレス鋼材の平均電位が「−０．１０Ｖ」である。「SUS４０９ＡＬ材」から成るステンレス鋼材の平均電位は、その表面にアルミメッキ層９が形成されていることから、「−０．７０Ｖ」となる。
【００９５】
従って、かかる構成により、実施例５においては、フィラーネック部４とフィラーキャッププロテクター５との間に、フィラーキャッププロテクター５側の「SUS４０９ＡＬ材」からなるステンレス鋼材によるアルミメッキ層９が形成され、介在することになる。かかるアルミメッキ層９の存在により、フィラーチューブ２とフィラーキャッププロテクター５との間に電位差が生じることになる。これにより、電位の低いアルミメッキ層９側に電位差腐食が優先的に生起することになる。この結果、かかるアルミメッキ層９が犠牲防食効果を発揮して、フィラーチューブ２側の発錆を抑止することができる。結果的にフィラーネック部４における孔開き腐食を確実に防止して、フィラーネック部４の開口側がフィラーキャップとの間で密閉され常に閉塞状態であることと相俟って、燃料タンク１の気密性を確実に保持していることになる。
【００９６】
しかも、実施例５においては、たとえアルミメッキ層９が電位差腐食の進行により腐食し切ったとしても、「SUS４３９材」からなるフェライト系ステンレス鋼材により構成するフィラーチューブ２に対して、「SUS４０９ＡＬ材」における基材である「SUS４０９材」からなるフェライト系ステンレス鋼材により構成するフィラーキャッププロテクター５の電位が低いことから、フィラーチューブ２とフィラーキャッププロテクター５との隙間部または溶接部において、酸素濃淡電池が形成される前に、フィラーキャッププロテクター５側がフィラーチューブ２との電位差による電位差腐食を優先的に発生させることになる。この結果、かかるフィラーキャッププロテクター５側が犠牲防食効果を発揮して、フィラーチューブ２側の発錆を抑止することになる。結果的にフィラーネック部４における孔開き腐食を確実に防止して、フィラーネック部４の開口側がフィラーキャップとの間で密閉され常に閉塞状態であることと相俟って、燃料タンク１の気密性を確実に保持していることになる。
【００９７】
また、実施例５においても、フィラーチューブ２が、フィラーチューブ本体部３とフィラーネック部４とを一体形成すると共に、フィラーキャッププロテクター５の表面におけるアルミメッキ層９をアルミメッキすることにより形成することにより、構成される。従来のような別体製のフィラーネック補助体を用いた二重管方式を採っていない。これにより、部品点数の減数化に伴う組立工数を軽減させてき、自動車の軽量化や低コスト化に寄与することができる。
【００９８】
加えて、実施例５において、フィラーチューブ２及びフィラーキャッププロテクター５は、共にフェライト系ステンレス鋼材を使用して構成されている。したがって、材料コストにおいても有利であるといえる。
【００９９】
次に、実施例６においては、フィラーチューブ２は、「SUS４３９材」を使用して構成されている。一方、フィラーキャッププロテクター５は、アルミメッキを施した「SUS４３９ＡＬ材」を使用して構成されている。
【０１００】
この結果、フィラーネック部側嵌合部４ａとフィラーキャッププロテクター側嵌合部５ａとの間に、図６に示すように、アルミメッキ層９が形成されることになる。
【０１０１】
そして、図５に示すように、「SUS４３９材」から成るフェライト系ステンレス鋼材の平均電位が「−０．０８Ｖ」である。一方、「SUS４３９ＡＬ材」から成るフェライト系ステンレス鋼材の平均電位は、その表面にアルミメッキ層９が形成されていることから、「−０．７０Ｖ」となる。
【０１０２】
従って、かかる構成により、実施例６においては、フィラーネック部４とフィラーキャッププロテクター５との間に、フィラーキャッププロテクター５側のSUS４３９ＡＬ材からなるフェライト系ステンレス鋼材によるアルミメッキ層９が形成され、介在することになる。かかるアルミメッキ層９の存在により、フィラーチューブ２とフィラーキャッププロテクター５との間に電位差が生じることになる。これにより、電位が低いアルミメッキ層９側に電位差腐食を優先的に起こすことになる。この結果、かかるアルミメッキ層９が犠牲防食効果を発揮して、フィラーチューブ２側の発錆を抑止することができる。結果的にフィラーネック部４における孔開き腐食を確実に防止して、フィラーネック部４の開口側がフィラーキャップとの間で密閉され常に閉塞状態であることと相俟って、燃料タンク１の気密性を確実に保持していることになる。
【０１０３】
また、実施例６においても、フィラーチューブ２が、フィラーチューブ本体部３とフィラーネック部４とを一体形成すると共に、フィラーキャッププロテクター５の表面におけるアルミメッキ層９をアルミメッキすることにより形成することにより、構成される。従来のような別体製のフィラーネック補助体を用いた二重管方式を採っていない。したがって、部品点数の減数化に伴う組立工数を軽減させてき、自動車の軽量化や低コスト化に寄与することができる。
【０１０４】
加えて、実施例６においても、フィラーチューブ２及びフィラーキャッププロテクター５は、共にフェライト系ステンレス鋼材を使用して構成されている。したがって、材料コストにおいても有利性を発揮することになる。
【０１０５】
次に、実施例７においては、フィラーチューブ２は、「SUS４３６材」を使用して構成されている。一方、フィラーキャッププロテクター５は、アルミメッキを施した「SUS４３６ＡＬ材」を使用して構成されている。
【０１０６】
この結果、フィラーネック部側嵌合部４ａとフィラーキャッププロテクター側嵌合部５ａとの間に、図６に示すように、アルミメッキ層９が形成されることになる。
【０１０７】
そして、図５に示すように、「SUS４３６材」から成るフェライト系ステンレス鋼材の平均電位が「−０．０８Ｖ」である。一方、「SUS４３６ＡＬ材」から成るフェライト系ステンレス鋼材の平均電位は、その表面にアルミメッキ層９が形成されていることから、「−０．７０Ｖ」となる。
【０１０８】
従って、かかる構成により、実施例７においては、フィラーネック部４とフィラーキャッププロテクター５との間に、フィラーキャッププロテクター５側の「SUS４０９ＡＬ材」からなるフェライト系ステンレス鋼材によるアルミメッキ層９が形成され、介在することになる。かかるアルミメッキ層９の存在により、フィラーチューブ２とフィラーキャッププロテクター５との間に電位差が生じることになる。これにより、電位が低いアルミメッキ層９側に電位差腐食が優先的に起こることになる。この結果、かかるアルミメッキ層９が犠牲防食効果を発揮して、フィラーチューブ２側の発錆を抑止することができる。結果的にフィラーネック部４における孔開き腐食を確実に防止して、フィラーネック部４の開口側がフィラーキャップとの間で密閉され常に閉塞状態であることと相俟って、燃料タンク１の気密性を確実に保持していることになる。
【０１０９】
また、実施例７においても、フィラーチューブ２が、フィラーチューブ本体部３とフィラーネック部４とを一体形成すると共に、フィラーキャッププロテクター５の表面におけるアルミメッキ層９をアルミメッキすることにより形成することにより、構成される。従来のような別体製のフィラーネック補助体を用いた二重管方式を採っていない。部品点数の減数化に伴う組立工数を軽減させてき、自動車の軽量化や低コスト化に寄与することができる。
【０１１０】
加えて、実施例７においても、フィラーチューブ２及びフィラーキャッププロテクター５は、共にフェライト系ステンレス鋼材を使用して構成されている。したがって、材料コストにおいても有利性を発揮することになる。
【０１１１】
以上説明したこの発明に係る実施例１から７におけるフィラーチューブ２の孔開き腐食の防止機能を本願発明者達は確かめた。本願発明者達は、自動車が種々の使用環境地域において雨水または塩水などの大気腐食環境に晒されるものであると想定した。このような想定下で、鋼材が乾湿の繰り返しを受けたことによる腐食度を測定すべく、本願発明者達は、海水などにより塩害が比較的少ない所謂一般地域から海水などによる塩害が非常に過酷な環境地域としての所謂塩害過酷地域までを想定した。そして、このような想定下で、本願発明者達は、上記ＣＣＴサイクル試験を行って、耐酸素濃淡電池による電位差腐食効果を実験した。
【０１１２】
かかるＣＣＴサイクル試験は、鋼材においては、塩水噴霧、乾燥、湿潤、および外気導入を一サイクルとして、これを所定回数繰り返すことで行われた。かかる結果得られる腐食促進度合いとして、フィラーチューブ２の当初板厚に対する板厚残存率（％）を測定した。
【０１１３】
そして、本願発明者達は、上記ＣＣＴサイクル試験について、フィラーチューブ２を構成する「SUS４３６材」及び「SUS４３９材」は、互いに電位差が同等であるということから、両材料のうち、「SUS４３９材」を試験材料として選択し、また、フィラーキャッププロテクター５を構成する材料として、「SUS４０９材」又は「SUS４０９ＡＬ材」を試験材料として選択した。
【０１１４】
このような条件の下で行われたＣＣＴサイクル試験によって、図７に示す試験結果を得た。図７においては、横軸は、「海水などにより塩害が比較的少ない所謂一般地域」から、「海水などによる塩害が非常に過酷な環境地域としての所謂塩害地域」を想定して設定したサイクル数を示している。縦軸は、フィラーチューブ２及びフィラーキャッププロテクター５を構成する各材料に対するフィラーチューブ２の腐食度合いとしての板厚残存率を示している。
【０１１５】
かかる図７によれば、フィラーチューブ２及びフィラーキャッププロテクター５について、共に「SUS４０９材」を使用して構成した場合には、フィラーチューブ２の板厚残存率は、中間サイクル数である１６０サイクルにおいて８０％である。所謂塩害地域に相当するサイクル数である３００サイクルに至った場合には、フィラーチューブ２の板厚残存率は、４０％であるが、未だ、孔開き腐食が起きるまでに至っていない。
【０１１６】
これに対して、上記実施例２のように、フィラーチューブ２を「SUS４３９材」により構成する。一方、フィラーキャッププロテクター５を「SUS４０９材」により構成する。この場合には、フィラーチューブ２の板厚残存率は、中間サイクル数である１６０サイクルにおいて１００％である。所謂塩害地域に相当するサイクル数である３００サイクルに至った場合であっても、フィラーチューブ２の板厚残存率は、８０％である。
【０１１７】
このことは、フィラーチューブ２とフィラーキャッププロテクター５との間で、少なくとも、微小の電位差があれば、フィラーキャッププロテクター５側の犠牲防食効果によって、フィラーチューブ２側の孔開き腐食の防止が可能であることを示していることになる。
【０１１８】
また、上記実施例５のように、フィラーチューブ２は「SUS４３９材」により構成する。一方、フィラーキャッププロテクター５は「SUS４０９ＡＬ材」により構成する。この場合には、フィラーチューブ２の板厚残存率は、全サイクル数において１００％である。
【０１１９】
このことは、フィラーチューブ２とフィラーキャッププロテクター５との間においてアルミメッキ層９が介在することによる大きな電位差が生じることから、アルミメッキ層９が犠牲防食効果を発揮して、フィラーチューブ２側の孔開き腐食の防止が可能であることを示していることになる。
【０１２０】
また、たとえ「SUS４０９ＡＬ材」を構成するフィラーキャッププロテクター５のアルミメッキ層９が腐食し切ったとしても、フィラーキャッププロテクター５は、「SUS４０９材」により構成されている上記実施例２の場合と同等であることから、「SUS４３９材」によって構成されるフィラーチューブ２に対して、微小たりとも電位が低くなる。これにより、犠牲防食効果を発揮して、フィラーチューブ２側の孔開き腐食防止機能を果たすことができる。
【０１２１】
以上説明した試験結果から、次のようなことも考えられる。すなわち、実施例１における「SUS４３６材」で構成されるフィラーチューブ２に対して、「SUS４０９材」で構成されるフィラーキャッププロテクター５は、電位差が微小たりともある。これにより、犠牲防食効果を発揮して、フィラーチューブ２側の孔開き腐食防止機能を果たすことができるものと考えられる。
【０１２２】
また、実施例３のように「SUS４３６材」でフィラーチューブ２を構成し、「SUS４０９ＡＬ材」でフィラーキャッププロテクター５を構成する場合においても、フィラーキャッププロテクター５は、電位が低いことから犠牲防食効果を発揮して、フィラーチューブ２側の孔開き防止機能を果すことができる。もしも、フィラーキャッププロテクター５のアルミメッキ層９が腐食し切ったとしても、フィラーキャッププロテクター５は、基材が「SUS４０９材」により構成されている場合と同等であることから、「SUS４３９材」で構成されるフィラーチューブ２に対して、電位が低くなる。よって、犠牲防食効果を発揮して、フィラーチューブ２側の孔開き腐食防止機能を果たすことができるものと考えられる。
【０１２３】
更に、実施例４のように「SUS４３６材」でフィラーチューブ２を構成し、「SUS４３９ＡＬ材」でフィラーキャッププロテクター５を構成する場合、実施例６のように「SUS４３９材」でフィラーチューブ２を構成し、「SUS４３９ＡＬ材」でフィラーキャッププロテクター５を構成する場合、或いは、実施例７のように「SUS４３６材」でフィラーチューブ２を構成し、「SUS４３６ＡＬ材」でフィラーキャッププロテクター５を構成する場合においては、フィラーチューブ２とフィラーキャッププロテクター５との間にアルミメッキ層９が介在することによる大きな電位差がある。これにより、アルミメッキ層９の犠牲防食効果によって、フィラーチューブ２側の孔開き腐食の防止ができるものと考えられる。
【産業上の利用可能性】
【０１２４】
以上説明したこの発明の実施例によれば、フィラーチューブは、従来のような二重管方式を採らずにフィラーチューブ本体部とフィラーネック部とを一体形成することにより構成される。フィラーチューブとして、材料コストの有利なフェライト系ステンレス鋼材を使用したとしても、フィラーチューブ側の発錆を抑止できる。結果的にフィラーネック部における孔開き腐食の発生を確実に防止できる。また、部品点数の減数化に伴う組立工数を軽減させて、自動車の軽量化および低コスト化に寄与することができる。したがって、自動車などのエンジンの動力源としてのガソリン燃料或いは軽油燃料を貯蔵する燃料タンク内に燃料を給油するフィラーチューブ構造等に好適である。
【符号の説明】
【０１２５】
１    燃料タンク
２    フィラーチューブ
３    フィラーチューブ本体部
４    フィラーネック部
４ａ  フィラーネック部側嵌合部
５    フィラーキャッププロテクター
５ａ  フィラーキャッププロテクター側嵌合部
７    車体パネル
８    嵌合部
９    アルミメッキ層
【図１】
2017221450.tif 000003
【図２】
2017221450.tif 000004
【図３】
2017221450.tif 000005
【図４】
2017221450.tif 000006
【図５】
2017221450.tif 000007
【図６】
2017221450.tif 000008
【図７】
2017221450.tif 000009
【図８】
2017221450.tif 000010
【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
燃料タンクに用いられるフィラーチューブ構造であって、
一端側が燃料タンク側に接続されるフィラーチューブ本体部と、前記フィラーチューブ本体部の他端側に一体形成され先端部が給油口部として構成されるフィラーネック部とにより構成されるフィラーチューブを備え、
前記フィラーネック部は、一端側が車体パネルに取り付けられるフィラーキャッププロテクターの他端側に嵌合されており、
前記フィラーネック部は、前記フィラーキャッププロテクターと前記フィラーネック部との嵌合部が溶着されることにより、前記フィラーキャッププロテクターに取り付けられ、
前記フィラーチューブ及び前記フィラーキャッププロテクターが共に、フェライト系ステンレス鋼材により構成され、
前記フィラーネック部及び前記フィラーキャッププロテクターが、アルミメッキ層を介在させて、嵌合され、
前記アルミメッキ層は、前記フィラーチューブのフェライト系ステンレス鋼材の電位及び前記フィラーキャッププロテクターのフェライト系ステンレス鋼材の電位に対して、低い電位を有し、
前記フィラーキャッププロテクターのフェライト系ステンレス鋼材が、前記フィラーチューブのフェライト系ステンレス鋼材の電位に対して、低い電位を有する、フィラーチューブ構造。
【請求項２】
前記フィラーチューブを、ＳＵＳ４３６材から成るフェライト系ステンレス鋼材を使用して構成し、
前記フィラーキャッププロテクターを、ＳＵＳ４０９材から成るフェライト系ステンレス鋼材を使用して構成する、請求項１に記載のフィラーチューブ構造。
【請求項３】
前記フィラーチューブを、ＳＵＳ４３６材から成るフェライト系ステンレス鋼材を使用して構成し、
前記フィラーキャッププロテクターを、ＳＵＳ４０９材から成り且つ表面に前記アルミメッキ層が形成されたフェライト系ステンレス鋼材を使用して構成する、請求項１に記載のフィラーチューブ構造。
【請求項４】
前記フィラーチューブを、ＳＵＳ４３９材から成るステンレス鋼材を使用して構成し、
前記フィラーキャッププロテクターを、ＳＵＳ４０９材から成り且つ表面に前記アルミメッキ層が形成されたフェライト系ステンレス鋼材を使用して構成する、請求項１に記載のフィラーチューブ構造。
【請求項５】
燃料タンクに用いられるフィラーチューブ構造であって、
一端側が燃料タンク側に接続されるフィラーチューブ本体部と、前記フィラーチューブ本体部の他端側に一体形成され先端部が給油口部として構成されるフィラーネック部とにより構成されるフィラーチューブを備え、
前記フィラーネック部は、一端側が車体パネルに取り付けられるフィラーキャッププロテクターの他端側に嵌合されており、
前記フィラーネック部は、前記フィラーキャッププロテクターと前記フィラーネック部との嵌合部が溶着されることにより、前記フィラーキャッププロテクターに取り付けられ、
前記フィラーチューブ及び前記フィラーキャッププロテクターが共に、フェライト系ステンレス鋼材により構成され、
前記フィラーネック部及び前記フィラーキャッププロテクターが、アルミメッキ層を介在させて、嵌合され、
前記アルミメッキ層は、前記フィラーチューブのフェライト系ステンレス鋼材の電位及び前記フィラーキャッププロテクターのフェライト系ステンレス鋼材の電位に対して、低い電位を有し、
前記フィラーチューブを、ＳＵＳ４３６材から成るステンレス鋼材を使用して構成し、
前記フィラーキャッププロテクターを、ＳＵＳ４３９材から成り且つ表面に前記アルミメッキ層が形成されたフェライト系ステンレス鋼材を使用して構成する、フィラーチューブ構造。
【手続補正２】
【補正対象書類名】図面
【補正対象項目名】図３
【補正方法】変更
【補正の内容】
【図３】
2017221450.tif 000011
【国際調査報告】
2017221450.tif 000012
2017221450.tif 000013
2017221450.tif 000014
2017221450.tif 000015